Patent RU-196663-U1 (RU)
Title: Шина тормозная сборная
IPC: B61K7/02
Filed: 2020-01-14
Granted: 2020-03-11
Abstract: Полезная модель относится к устройствам железнодорожного транспорта и предназначена для установки в устройствах регулирования скорости скатывания вагонов на механизированных и автоматизированных сортировочных горках. Задачей заявляемого технического решения является повышение эффективности работы тормозной шины вагонного замедлителя и улучшение экологической обстановки в районе сортировочных горок. В процессе решения поставленной задачи достигается технический результат, заключающийся в повышении жесткости крепления стальных планок с впрессованными в них фрикционными элементами, к балке вагонного замедлителя и основанию тормозной шины, при сохранении высокого уровня снижения шумового загрязнения на сортировочных горках, в широком частотном диапазоне. Указанный технический результат достигается шиной тормозной вагонного замедлителя, сборной в виде Г-образного профиля, имеющей подошву для крепления к тормозной балке вагонного замедлителя, выполненную в виде желоба для размещения головок болтов крепления с монтажными сквозными отверстиями, площадку, в которой выполнен продольный паз, и отверстия для закрепления на ней горячей клепкой изнашиваемой части, состоящей из стальных планок, имеющих продольный выступ, входящий в продольный паз площадки, ступенчатые сквозные отверстия, меньший диаметр которых служит для монтажа к подошве, а больший - для впрессовывания фрикционных элементов, и глухие отверстия, для впрессовывания фрикционных элементов, между подошвой и тормозной балкой установлена прокладка из стали с высокими демпфирующими свойствами, толщиной (0,1-6) мм, со сквозными отверстиями, выполненными соосно с монтажными отверстиями подошвы для крепления к балке, фрикционные элементы запрессованы в отверстия, выполненные в изнашиваемой части шины, с усилием 14-15 кН/см 2 , выполнены в форме цилиндра высотой 30-50 мм, диаметром 5,0-36,0 мм, из металлокерамического фрикционного самосмазывающегося материала, пропитанного раствором связующего фенольного порошкообразного, имеющего открытую пористость (16-20)%, твердость по Бринеллю 50-120 НВ5,0/1226/10, плотность 5,55-6,05 г/см 3 , коэффициент трения 0,4-0,6, содержащего: никель, медь, барит, окись алюминия, графит, дисульфид молибдена и железо, при следующем содержании компонентов, мас. %: 
     
       
         
               
               
               
             
                 никель 
                   
                 2,0-2,2 
               
           
              
             
          
         
       
     
     
       
         
               
               
             
                 медь  
                 2,5-2,6 
               
                 барит 
                 6,0-6,1 
               
                 окись алюминия 
                 1,5-3,1 
               
           
              
              
              
             
          
         
       
     
     
       
         
               
               
               
             
                 графит 
                   
                 1,5-3,1 
               
           
              
             
          
         
       
     
     
       
         
               
               
             
                 дисульфид молибдена 
                 1,6-1,7 
               
           
              
             
          
         
       
     
     
       
         
               
               
               
             
                 железо 
                   
                 остальное